(57)【要約】【課題】放射線環境下において使用する放射遮蔽水嚢用膜材として使用した際に大量の水を保持することができる高強力、軽量、かつ耐放射線性及び放射線遮蔽性に優れる膜材を提供する。【解決手段】繊維布帛を基布として含み、その少なくとも片面に熱可塑性樹脂及びエラストマーの少なくとも１つを含む樹脂被覆層が形成され、該樹脂被覆層に放射線遮蔽樹脂層が積層されてなる放射線遮蔽複合膜であって、該放射線遮蔽樹脂層の厚みが、繊維布帛と樹脂被覆層の合計厚みの１．２倍〜２０倍の範囲であることを特徴とする放射線遮蔽複合膜である。【選択図】図１
2015224967.tif 000002
【特許請求の範囲】
【請求項１】
繊維布帛を基布として含み、その少なくとも片面に熱可塑性樹脂及びエラストマーの少なくとも１つを含む樹脂被覆層が形成され、該樹脂被覆層に放射線遮蔽樹脂層が積層されてなる放射線遮蔽複合膜であって、該放射線遮蔽樹脂層の厚みが、樹脂被覆した繊維布帛の厚みの１．２倍〜２０倍の範囲であることを特徴とする放射線遮蔽複合膜。
【請求項２】
繊維布帛が、織物、編物、編状物及びハニカム状物から選ばれた少なくとも１種の組織で構成されたものであることを特徴とする請求項１に記載の放射線遮蔽複合膜。
【請求項３】
熱可塑性樹脂及びエラストマーが、塩化ビニル樹脂、ポリウレタン系エラストマー樹脂、ポリエステル系エラストマー樹脂、スチレン系エラストマー樹脂、オレフィン系エラストマー樹脂、ポリアミド系エラストマー樹脂、ブタジエン系エラストマー樹脂、天然ゴム及び合成ゴムからなる群より選ばれたものであることを特徴とする請求項１又は２に記載の放射線遮蔽複合膜。
【請求項４】
繊維が高強度繊維であり、その引張強度が１５ｃＮ／ｄｔｅｘ以上であり、かつ、アラミド繊維、炭素繊維、ガラス繊維、ボロン繊維、セラミック繊維、ポリケトン繊維、ポリパラフェニレンベンズビスオキサゾール繊維、高強度ポリエチレン繊維及び全芳香族ポリエステル繊維からなる群より選ばれた少なくとも１種の繊維が含まれていることを特徴とする請求項１〜３のいずれかに記載の放射線遮蔽複合膜。
【請求項５】
高強度繊維が、アラミド繊維であることを特徴とする請求項４に記載の放射線遮蔽複合膜。
【請求項６】
放射線遮蔽樹脂が、タングステン粉末、タングステン化合物粉末及び酸化鉛粉末からなる群より選ばれた少なくとも１種を含むことを特徴とする請求項１〜５のいずれかに記載の放射線遮蔽複合膜。
【請求項７】
繊維布帛の引張強力が５００Ｎ／３０ｍｍ以上であることを特徴とする請求項１〜６のいずれかに記載の放射線遮蔽複合膜。
【請求項８】
放射線遮蔽水嚢用であることを特徴とする請求項１〜７のいずれかに記載の放射線遮蔽複合膜。
【発明の詳細な説明】
【技術分野】
【０００１】
本発明は、例えば、原子力発電所、使用済核燃料再処理設備、陽子加速器等の原子力関連施設、放射線治療を行う医療現場、その他工業用・医療用放射線検査機等の放射線環境下において用いることができる放射線遮蔽複合膜に関し、特に放射線遮蔽水嚢用膜材として好適な放射線遮蔽複合膜に関する。
【背景技術】
【０００２】
近年、原子力発電所等の放射性物質を取り扱う施設においては、放射線遮蔽が行われているが、それらのほとんどはコンクリートや金属が遮蔽材として使用されている。例えばコンクリートの場合は、最低でも数十センチの厚みが必要とされるため、非常に重量が大きく、移動させることが困難であることより、恒久施設に用いられている。金属に関しても同様である。一時的に放射線遮蔽を行う場合や、場所を変更して遮蔽を行う場合は、コンクリートや金属の遮蔽材では、その高重量のため対応が困難である。
【０００３】
そこで検討されているのが、水を用いた放射線遮蔽である。水を放射線遮蔽材として利用したもので、必要な時は水嚢に水を注入してプール状の遮蔽材とし、不要な時は水を抜き出して軽量化し、移動も可能にする。このためには、大量の水を蓄える水嚢が必要である。
【０００４】
ところが、放射線遮蔽には大量の水が必要とされるため、水嚢に用いる膜材は強力が高く、耐放射線性があり（すなわち、放射線下で劣化しない）、放射線遮蔽性能を備えていることが望ましい。通常、水嚢に用いる膜材としては、ナイロン製布帛の両面にクロロプレンゴムを施したゴム引布が挙げられるが、ナイロン、クロロプレンゴムともに耐放射線性に問題があり、高放射線下では短期間で劣化するので使用に耐えない。
【０００５】
特許文献１〜５には、ゴムに重金属の粉末を混合した放射線遮蔽材が提案されている。特許文献１は塩素含有ゴムにタングステン粉末が混合され、特許文献２はエチレンプロピレンゴムとイソプレンゴムの重量比が所定の比率に設定されたゴムに酸化鉛粉末が混合され、特許文献３はフッ素ゴムにタングステン粉末が混合され、特許文献４はＥＰＤＭにタングステン粉末等が混合され、特許文献５はブチルゴムやポリイソブチレンゴムにタングステン粉末やタングステン化合物粉末が混合されている。
【０００６】
しかしながら、これらの放射線遮蔽材は、放射線遮蔽材としての役割を果たすものの、多量の重金属粉末を含有するため引張強力が低く、満足する引張強力を得るためには厚みを極端に大きくする必要がある。例えば、特許文献１に記載された実施例３のゴム組成物は、引張試験による引張強さが３．１３ＭＰａとなっており、大きな水嚢として使用するには強力が低すぎる。水嚢用の膜材として必要な強力を５００Ｎ／３０ｍｍと見積ると、３．１３ＭＰａのゴム組成物を用いた場合、その厚みは５ｍｍ以上となり、さらに比重が１２．８であるので、１ｍ２当たりの重さは６４ｋｇ以上となる。この膜材を用いた場合には水嚢自体が重くなり、移動の容易性が損なわれる。また、ゴム組成物の伸びが８５％と低く変形への追随性が乏しいので、水漏れの恐れもある。
【０００７】
また、特許文献６には、繊維布帛の両面に軟質塩ビによる熱可塑性樹脂被覆層を形成した人工堰用複合チューブ材料が提案されているが、このようなチューブ材料は、使用されている樹脂の耐放射線性に問題があるので、高放射線下では使用できない。
【０００８】
特許文献１等に記載された放射線遮蔽ゴム組成物を用いて、繊維布帛のゴム引き布を作製し、放射線遮蔽複合膜とすることも考えられる、しかし、タングステン粉末等を多量に含むゴム組成物は、繊維布帛との接着性が極端に悪いため、水嚢用に好適な機密性がある複合膜が得られない問題がある。
【先行技術文献】
【特許文献】
【０００９】
【特許文献１】特開２００３−９６２４０等公報
【特許文献２】特開平８−１１０３９３号公報
【特許文献３】特許第３５５７８６４号公報
【特許文献４】特許第３９４９５０９号公報
【特許文献５】特開２０１３−２４２２７０号公報
【特許文献６】特開２００４−１９７５５２号公報
【発明の概要】
【発明が解決しようとする課題】
【００１０】
本発明は、かかる従来技術の背景に鑑み、放射線環境下において使用する放射遮蔽水嚢用膜材として使用した際に大量の水を保持することができる高強力、軽量、かつ、耐放射線性及び放射線遮蔽性に優れる膜材を提供することを課題とする。
【課題を解決するための手段】
【００１１】
上記課題を解決すべく、高強力かつ耐放射線性及び放射線遮蔽性に優れる膜材を検討した結果、強力の高い繊維布帛の少なくとも片面に樹脂被覆層を形成してゴム引き布とし、さらに該ゴム引き布にタングステン等を含む放射線遮蔽樹脂層を積層し、該放射線遮蔽樹脂層の厚みとゴム引き布との厚み比を特定の範囲にしたところ、意外にもかかる課題を一挙に解決できることを見出し、本発明を完成させるに至った。
【００１２】
すなわち、本発明は、繊維布帛を基布として含み、その少なくとも片面に熱可塑性樹脂及びエラストマーの少なくとも１つを含む樹脂被覆層が形成され、該樹脂被覆層に放射線遮蔽樹脂層が積層されてなる放射線遮蔽複合膜であって、該放射線遮蔽樹脂層の厚みが、樹脂被覆した繊維布帛の厚みの１．２倍〜２０倍の範囲であることを特徴とする放射線遮蔽複合膜を提供する。
【発明の効果】
【００１３】
本発明の放射線遮蔽複合膜は、軽量で高い引張強力を有し、水嚢に用いる際の加工性や成形性が良好であり、放射線で被覆樹脂が劣化したり亀裂が生じたりすることがないので、高放射線下で使用される大型水嚢用の膜材として好適である。特に、原子力発電所の原子炉からの放射線を遮蔽する際に、移動式遮蔽材として使用される放射線遮蔽水嚢用の膜材として好適である。
【図面の簡単な説明】
【００１４】
【図１】本発明の放射線遮蔽複合膜の積層構成例を説明する説明図である。
【発明を実施するための形態】
【００１５】
本発明の放射線遮蔽複合膜は、繊維布帛、熱可塑性樹脂及びエラストマーの少なくとも１つを含む樹脂被覆層、放射線遮蔽樹脂層が積層されて形成される。図１に、好ましい積層構成例を示す。１は放射線遮蔽複合膜、１１は繊維布帛、１２は樹脂被覆層、２０は放射線遮蔽樹脂層である。
【００１６】
本発明の放射線遮蔽複合膜の好ましい用途例として、放射線遮蔽水嚢がある。とりわけ、原子力発電所の原子炉上部の放射線遮蔽コンクリートの代わりに設置する放射線遮蔽用水嚢に好適である。原子力発電所の原子炉は通常格納容器に収められており、放射線が外部に漏れないように２重、３重に遮蔽されている。原子炉格納容器の外側は分厚いコンクリートで囲まれており、建屋の他の部屋への放射線漏洩を防いでいる。とりわけ、格納容器の上部は原子炉内の燃料棒を出し入れするため、分割されたコンクリートが用いられている。しかし、分割されているとは言え、かなりの重量であり、そう簡単に移動できる物ではない。そこで、遮蔽コンクリートの一部を取り外し、そこに放射線遮蔽用水嚢を取り付け、水嚢に水を張ることによって十分な放射線遮蔽を行うことが可能である。原子炉格納容器の内容物を取り出す際は水嚢の水を抜き、空の水嚢を移動させて十分な取り出し用の空間を得ることができる。取り出し終了後は、また、水嚢に水を注入して膨らませればよいので、大きな重機を使用することなく遮蔽、非遮蔽を切り替えることができ、大変有効である。
【００１７】
本発明の放射線遮蔽複合膜では、繊維布帛の少なくとも片面に樹脂被覆層を形成し、それに積層する放射線遮蔽樹脂層の厚みを、繊維布帛と樹脂被覆層の合計厚の１．２倍〜２０倍にした点に特徴がある。該放射線遮蔽樹脂層の厚みが大きいほど放射線遮蔽効果が向上するが、後記する繊維布帛及び樹脂被覆層の一般的な厚み（約１，０００μｍ以下）を考慮すると、２０倍（２ｃｍ）を超える場合は、膜材の変形への追随性が乏しくなり水嚢用の膜材として適さなくなる。一方、放射線遮蔽樹脂層による放射線遮蔽能や膜材の使用環境を考慮すると、１．２倍未満では放射線遮蔽効果が不十分となる恐れがある。放射線遮蔽能と変形への追随性のバランスの観点より、放射線遮蔽樹脂層の厚みは、繊維布帛と樹脂被覆層の合計厚に対し、より好ましくは２〜１５倍、さらに好ましくは３〜１０倍とするのがよい。
【００１８】
次に、本発明の放射線遮蔽複合膜の構成及び製造方法について説明する。
【００１９】
本発明において、繊維布帛は放射線遮蔽複合膜の基布となることより、ＪＩＳ  Ｌ  １０９６：２０１０「織物及び編物の生地試験方法」８．１４．１  ＪＩＳ法  Ａ法（ストリップ法）による引張強さが５００Ｎ／３０ｍｍ以上の高強力繊維布帛が、好ましく用いられる。繊維布帛の引張強さが前記の値以上であれば、大型水嚢用膜材として十分である。繊維布帛としては、織物、編物、編状物、ハニカム状物から選ばれた少なくとも１種の組織で構成されたものが好ましく、特に強度の点より織物やハニカム状物が好ましく用いられる。織組織は特に限定されないが、平織、斜文織、朱子織等が好ましい。
【００２０】
繊維布帛を構成する繊維としては、強力の高い繊維布帛を形成できる繊維が好ましく、ナイロン繊維、ポリエステル繊維等の汎用繊維や、高強度繊維等を挙げることができる。できるだけ大きな水嚢として使用するためには、ＪＩＳ  Ｌ  １０１３：２０１０「化学繊維フィラメント糸試験方法」に基づく引張強さが１５ｃＮ／ｄｔｅｘ以上の高強度繊維が含まれていることが好ましい。
【００２１】
上記の高強度繊維としては、例えば、アラミド繊維、炭素繊維、ガラス繊維、ボロン繊維、セラミック繊維、ポリケトン繊維、ポリパラフェニレンベンズビスオキサゾール繊維、高強度ポリエチレン繊維、全芳香族ポリエステル繊維が挙げられ、これらの高強度繊維からなる群より選ばれた少なくとも１種を用いることができる。耐放射線性に優れる点より、特に好ましいのはアラミド繊維である。アラミド繊維は、メタ系アラミド繊維とパラ系アラミド繊維のいずれも使用できるが、引張強さに優れる点よりパラ系アラミド繊維が好ましい。かかるパラ系アラミド繊維としては、ポリパラフェニレンテレフタルアミド繊維（東レ・デュポン社製、商品名「ケブラー」（登録商標））、コポリパラフェニレン−３，４’−ジフェニルエーテルテレフタルアミド繊維（帝人テクノプロダクツ社製、商品名「テクノーラ」）等がある。
【００２２】
特に好ましい繊維布帛として、パラ系アラミド繊維（商品名ケブラー）を用いた織物を挙げることができる。所定の引張強さを得るには、織物の目付は１００ｇ／ｍ２以上の品番が望ましく、例えば、品番７３２（目付１０９ｇ／ｍ２）、品番７２８（目付２２４ｇ／ｍ２）、品番７１０（目付３１４ｇ／ｍ２）等が好適である。軽量性の点で、織物の目付は５００ｇ／ｍ２以下が望ましい。
【００２３】
繊維布帛を構成する繊維の繊度は、強力の観点からはできるだけ太いものが良いが、太すぎると布帛への加工性に劣るのであまりに太い繊維は適さない。一方、経済的な観点から、繊維の繊度は２２０ｄｔｅｘ以上が好適である。好ましい繊度は２２０〜８，０００ｄｔｅｘ、より好ましい繊度は、２２０〜６，３００ｄｔｅｘである。
【００２４】
本発明の放射線遮蔽複合膜では、基布となる繊維布帛の少なくとも片面に、熱可塑性樹脂及びエラストマーの少なくとも１つを含む樹脂被覆層を形成し、樹脂被覆した繊維布帛を得る。気密性（水漏れ防止）の観点より繊維布帛の両面を被覆するのがよい。熱可塑性樹脂やエラストマーで繊維布帛の片面もしくは両面を被覆することにより、放射線遮蔽樹脂層と樹脂被覆した繊維布帛との積層で高強力の膜材が得られるだけでなく、当該膜材の気密性が高まり、変形への追随性も向上する。繊維布帛に樹脂被覆層を形成し、樹脂被覆布帛を得る方法として、例えば、以下のような方法を挙げることができる
【００２５】
すなわち、一般的なゴム引き布作製方法を適用して、繊維布帛の片面もしくは両面にペースト状塩ビ組成物ゾルをコーティングして付着させ、これを加熱ゲル化して樹脂被覆層を形成する。あるいは、エラストマーを溶剤に溶かして布帛に塗布し、カレンダーロールでトッピング加工（シート状に圧延）し、その後に加熱して加硫させ、製造する方法でもよい。また、繊維布帛の少なくとも片面、好ましくは両面に伸縮性のある熱可塑性樹脂もしくは熱可塑性エラストマーのフィルム・シートを重ね合わせ、それらを熱可塑性樹脂もしくは熱可塑性エラストマーの融点以上の温度で、熱プレスロール等を使用して熱融着させて複合化する方式、あるいは、高周波ウェルダーを使用して融着させて複合化する方式等でもよい。
【００２６】
熱可塑性樹脂及びエラストマーとしては、例えば、ポリエチレン樹脂、ポリプロピレン樹脂、ポリスチレン樹脂、塩化ビニル樹脂、ナイロン６樹脂、ナイロン６−６樹脂、ナイロン６−１０樹脂、ポリカーボネート樹脂、ポリアセタール樹脂、ポリエチレンテレフタレート樹脂、ポリブチレンテレフタレート樹脂、ポリフェニレンエーテル樹脂、ポリエーテルエーテルケトン樹脂、ポリエーテルイミド樹脂、ポリスルホン樹脂、フッ素樹脂、ポリウレタン樹脂、アイオノマー樹脂及びこれらの樹脂の変性樹脂等の熱可塑性樹脂；ポリウレタン系エラストマー、ポリエステル系エラストマー、スチレン系エラストマー、オレフィン系エラストマー、ナイロン系エラストマー、塩ビ系エラストマー、ブタジエン系エラストマー、天然ゴム、合成ゴム等のエラストマーが挙げられる。これらの熱可塑性樹脂やエラストマーは、それぞれ１種を単独で用いてもよく、２種以上を併用してもよい。
【００２７】
上記の熱可塑性樹脂及びエラストマーのうち、ＪＩＳ  Ｋ  ７１２７：１９９９「プラスチック−引張特性の試験方法」に準じて測定した破断時の伸び率が、１００％以上のものが好ましく、より好ましくは１５０％以上、さらに好ましくは３００％以上の材料である。伸縮性の高い材料を用いることにより、水の注入や移動によって水嚢の形状が変形した際に樹脂被覆層に亀裂が発生し、膜材の気密性が低下することを防止できる。好ましい材料は、塩化ビニル、エラストマーであり、特に好ましい材料は、塩化ビニル、クロロスルホン化ポリエチレン（商品名ハイパロン）、ポリクロロプレン（商品名ネオプレン）、ＥＰＤＭゴム、ポリウレタン系エラストマー等である。
【００２８】
樹脂被覆層の厚みは、水嚢としての機密性を確保するためには片面が２００μｍ以上必要であるが、一方で軽量化のためには、片面が１，０００μｍ以下が良い。好ましい厚みは、３００μｍ〜８００μｍの範囲である。樹脂被覆布帛の厚みは、４００μｍ〜２ｍｍが好ましく、より好ましくは４００μｍ〜１．５ｍｍである。厚みが４００μｍ未満の場合は基布となる繊維布帛の樹脂被覆率が低下する恐れがあり、一方、２ｍｍを超える場合は、樹脂やエラストマーの種類にもよるが、膜材の変形に対する追随性及び加工性・成形性が低下する恐れがある。
【００２９】
放射線遮蔽樹脂層に用いる樹脂は、上記の樹脂被覆層と同じ種類のものでも異なった種類のものでもよい。樹脂層同士の接着性の観点からは、同種の樹脂を使用する方がよい。また、放射線遮蔽材としては、公知のタングステン粉末、タングステン化合物粉末、酸化鉛粉末等が挙げられるが、これらの中でも加工性が良好な点より、タングステン粉末が好適である。
【００３０】
放射線遮蔽樹脂層は、特許文献１〜５等に記載されている公知の方法で得ることができる。例えば、適度の径のロールにクロロスルホン化ポリエチレン（商品名ハイパロン）等を巻き付け、徐々にタングステン粉末を加えて十分に混合し、これに加硫剤、活性剤、及び加硫促進剤を加えて混合して放射線遮蔽樹脂とし、加熱プレスを用いて適度の厚みに調整することができる。
【００３１】
放射線遮蔽樹脂層の厚みは、使用環境の放射線照射量によって異なってくるが、放射線遮蔽複合膜を使用した水嚢の取り扱い易さを勘案すると、０．５ｍｍ〜１０ｍｍが好ましく、より好ましくは１ｍｍ〜５ｍｍである。
【００３２】
また、樹脂被覆層を形成した繊維布帛と放射線遮蔽樹脂層との積層は、種々の方法で実施でき、例えば、ゴム用の接着剤を用いて接着する方法、強度の高い糸を用いて縫い合わせる方法等が挙げられる。縫い目はシール材で水漏れ防止処理をしておくことが望ましい。
【実施例】
【００３３】
以下実施例および比較例を挙げて本発明を更に具体的に説明するが、本発明は以下の実施例のみに限定されるものではない。放射線遮蔽複合膜の評価は以下の方法によった。
【００３４】
（目付）
ＪＩＳ  Ｋ  ６４０４−２−２「ゴム引布・プラスチック引布試験方法」に基づいて、１ｍ２当たりの複合膜の質量を測定した。
【００３５】
（厚み）
ＪＩＳ  Ｋ  ６４０４−２−３「ゴム引布・プラスチック引布試験方法」に基づいて、厚さを測定した。
【００３６】
（耐放射線性の評価）
耐放射線性の評価については、シート状の放射線遮蔽複合膜に放射線を照射した後、放射線遮蔽樹脂層を除去して、樹脂被覆された繊維布帛の引張試験を行って、放射線照射前後の引張強力を比較評価した。放射線照射は室温（空気中）にてγ線（Ｃｏ  ６０）を照射し、累積吸収線量１０ｋＧｙで照射完了とした。
照射後の強力が照射前の半分以下であれば×、５０％〜７０％の強力を保持していれば△、７０％以上であれば○とランク付けした。
【００３７】
［実施例１］
繊維布帛として、ケブラー繊維織物  品番７１０（繊維：ケブラーＫ２９、繊度：１６７０ｄｔｅｘ、織り密度：２４本／インチ×２４本／インチ、目付：３１９ｇ／ｍ２、厚さ：０．４３ｍｍ）を用いた。
この繊維布帛の両面に、ペースト塩ビ組成物ゾル（組成：ペースト塩ビ１００質量部、フタル酸エステル系可塑剤６０質量部、Ｂａ−Ｚｎ系複合安定剤２質量部、エポキシ大豆油３重量部、Ｃａ系充填剤１０質量部、架橋剤２質量部、白顔料２質量部）を均一にナイフコーティングし、これを１７０℃で加熱ゲル化して両面樹脂被覆した繊維強化布帛を得た。
この樹脂被覆布帛の目付は７７０ｇ／ｍ２、厚さが０．７ｍｍ、引張強力はタテ方向が４，９００Ｎ／インチ、ヨコ方向が５，３００Ｎ／インチであった。
【００３８】
放射線遮蔽樹脂層を以下の方法で作製した。８インチロールにクロロスルホン化エチレン（商品名ハイパロン４０）３００質量部を巻き付け、徐々にタングステン粉末（タングステンＤ１００、粒度７．６〜１２μｍ）を９，０００質量部加えて十分に混合し、加硫剤としてペンタエリスリトール７重量部、活性剤である酸化マグネシウム９質量部、および加硫促進剤であるジペンタメチレンチウラムテトラスルフィド４質量部を加え、十分に混合した。この組成物をロールよりシート状にして取り出し、温度：１６０℃、圧力：２０ＭＰａで２０分間プレスし、厚さ１ｍｍのシート状成形体を得た。放射線遮蔽樹脂層の目付は１，２７０ｇ／ｍ２であった。
【００３９】
最後に放射線遮蔽樹脂層と樹脂被覆布帛とを積層した。積層はゴム用接着剤を用いて貼り合わせ、さらにケブラー繊維製の縫い糸で縫製して行った。縫い目には水漏れしないよう、シールテープを貼っておいた。このようにして得られた放射線遮蔽複合膜は、厚さ：１．７ｍｍ、目付：２，０４０ｇ／ｍ２であった。
【００４０】
［実施例２］
繊維布帛として、ケブラー繊維織物  品番７３２（繊維：ケブラーＫ２９、繊度４４０ｄｔｅｘ、織り密度：３２本／インチ×３２本／インチ、目付：１０９ｇ／ｍ２、厚さ：０．１５ｍｍ）を用いた。
この繊維布帛の両面を、実施例１と同様の条件で樹脂被覆し、両面樹脂被覆した繊維強化布帛を得た。この樹脂被覆布帛の目付は５６０ｇ／ｍ２、厚さが０．４２ｍｍ、引張強力はタテ方向が２，０００Ｎ／インチ、ヨコ方向が２，０００Ｎ／インチであった。
実施例１と同様にして作製した放射線遮蔽樹脂層を、実施例１と同様の方法で、樹脂被覆布帛と積層した。
このようにして得られた放射線遮蔽複合膜は、厚さ：１．４２ｍｍ、目付：１，８３０ｇ／ｍ２であった。
【００４１】
［実施例３］
繊維布帛として、ポリエステル（ＰＥＴ）フィラメント使いの織物（繊度：１，６６０ｄｔｅｘ、織り密度：タテ２１本／インチ、ヨコ１９本／インチ、目付：２１５ｇ／ｍ２）を用いた。
この繊維布帛の両面を、実施例１と同様の条件で樹脂被覆し、両面樹脂被覆した繊維布帛を得た。この樹脂被覆布帛の目付は６７０ｇ／ｍ２、厚さが０．６  ｍｍ、引張強力はタテ方向が２，３７０Ｎ／インチ、ヨコ方向が２，１２０Ｎ／インチであった。
実施例１と同様にして作製した放射線遮蔽樹脂層を、実施例１と同様の方法で、樹脂被覆布帛と積層した。
このようにして得られた放射線遮蔽複合膜は、厚さ：１．６７ｍｍ、目付：１，９４０ｇ／ｍ２であった。
【００４２】
［比較例１］
繊維布帛として、ケブラー繊維織物  品番７１０（繊維：ケブラーＫ２９，繊度：１，６７０ｄｔｅｘ、織り密度：２４本／インチ×２４本／インチ、目付：３１９ｇ／ｍ２、厚さ：０．４３ｍｍ）を用いた。
この繊維布帛の両面を、実施例１と同様の条件で樹脂被覆し、両面樹脂被覆した繊維布帛を得た。この樹脂被覆布帛の目付は７７０ｇ／ｍ２、厚さが０．７ｍｍ、引張強力はタテ方向が４，９００Ｎ／インチ、ヨコ方向が５，３００Ｎ／インチであった。
実施例１とは異なり、放射線遮蔽樹脂層との積層を行わず、樹脂被覆布帛として評価に供した。
【００４３】
［比較例２］
繊維布帛として、ポリエステル（ＰＥＴ）フィラメント使いの織物（繊度：１，６６０ｄｔｅｘ、織り密度：タテ２１本／インチ、ヨコ１９本／インチ、目付：２００ｇ／ｍ２）を用いた。
この繊維布帛の両面を、実施例１と同様の条件で樹脂被覆し、両面樹脂被覆した繊維布帛を得た。この樹脂被覆布帛の目付は６７０ｇ／ｍ２、厚さが０．６ｍｍ、引張強力はタテ方向が２，３７０Ｎ／インチ、ヨコ方向が２，１２０Ｎ／インチであった。
実施例１とは異なり、放射線遮蔽樹脂層との積層を行わず、樹脂被覆布帛として評価に供した。
【００４４】
［比較例３］
実施例１と同様の方法で、厚さ０．５ｍｍのシート状成形体からなる放射線遮蔽樹脂層を得た。この放射線遮蔽樹脂層と、実施例１で得た厚さ０．７ｍｍの樹脂被覆布帛とを、実施例１と同様の方法で積層して放射線遮蔽複合膜を得た。
【００４５】
［比較例４］
実施例２で得た樹脂被覆布帛（厚さ０．４２ｍｍ）と、実施例１と同様にして作製した厚さ１０ｍｍのシート状成形体からなる放射線遮蔽樹脂層を、実施例１と同様の方法で積層して放射線遮蔽複合膜を得た。しかし、加工性が悪く、水嚢に用いるには不適なものとなった。
【００４６】
上記した実施例１〜３および比較例１〜４について耐放射線性を評価した。耐放射線性は前出の方法に加えて、放射線照射後の被覆ゴムの外観（亀裂、破損、硬化等）についても評価に加えた。外観に変化がなければ○、若干の変化があれば△、おおきな変化があれば×と評価した。総合判定では、膜材の軽量性及び耐放射線性の評価結果より、実用性があるものを○、無いものを×と評価した。
【００４７】
評価結果を表１に示す。
【００４８】
【表１】
2015224967.tif 000003
【００４９】
表１に示すとおり、本発明の放射線遮蔽複合膜は比較例１，２に比べて、耐放射線性に優れるものが得られている。実施例１，２および比較例１はケブラー繊維を布帛に使用しているので、放射線照射後の引っ張り強力保持率が高く、ケブラーの耐放射線性の良さが確認できた。しかし、比較例１は被覆樹脂が放射線で劣化し、亀裂等が見られ、水嚢として使用した場合に水漏れ等の問題が考えられる。比較例１〜３と実施例を比べれば、放射線遮蔽樹脂層の放射線遮蔽効果が認められる。実施例の放射線遮蔽複合膜は、引張強力も高く、被覆樹脂層の亀裂等もないことから、放射線遮蔽水嚢として好適である。
【００５０】
以上、本発明について説明したが、本発明は特許請求の範囲に記載した範囲内で適宜変更できることは言うまでもない。
【産業上の利用可能性】
【００５１】
本発明の放射線遮蔽複合膜は耐放射線性に優れ、引張強力も高いので、原子力発電所、使用済核燃料再処理設備、陽子加速器等の原子力関連施設、放射線治療を行う医療現場、その他工業用・医療用放射線検査機等に用いることができ、特に高放射線下での簡易放射線遮蔽水嚢の膜材として好適に使用できる。
【符号の説明】
【００５２】
１  放射線遮蔽複合膜
１１  繊維布帛
１２  樹脂被覆層
２０  放射線遮蔽樹脂層
【図１】
2015224967.tif 000004